(57)【要約】【課題】  とりわけジメチルシリコーン系エマルションを用いてミシン糸をオイリング処理する際に有用な、スカム抑制剤およびスカム抑制方法を提供する。【解決手段】  アミンオキサイドを含有することを特徴とするスカム抑制剤およびジメチルシリコーン系エマルションを用いて繊維製品を処理するに際してこのスカム抑制剤をジメチルシリコーン系エマルションと併用することを特徴とするスカム抑制方法。【選択図】      なし【特許請求の範囲】
【請求項１】
アミンオキサイドを含有することを特徴とするスカム抑制剤。
【請求項２】
前記アミンオキサイドが、下記一般式［１］で表される化合物である、請求項１に記載のスカム抑制剤。
【化１】
2006176915.tif 000005
（上式中、Ｒ1は炭素数１〜３０のアルキルもしくはヒドロキシアルキル基または炭素数２〜３０のアルケニルもしくはヒドロキシアルケニル基を表し、Ｒ2およびＲ3は、それぞれ独立して、炭素数１〜５のアルキルもしくはヒドロキシアルキル基、炭素数２〜５のアルケニルもしくはヒドロキシアルケニル基または−（ＡＯ）nＨ（式中、Ａは炭素数２〜４のアルキレン基を表し、ｎは１〜５の整数である）で表される基を表す）
【請求項３】
ジメチルシリコーン系エマルションを用いて繊維製品を処理するに際して、請求項１または２に記載のスカム抑制剤をジメチルシリコーン系エマルションと併用することを特徴とするスカム抑制方法。
【発明の詳細な説明】
【技術分野】
【０００１】
本発明は、スカム抑制剤およびスカム抑制方法に関するものである。本発明は、特に、ジメチルシリコーン系エマルションを用いる際のスカム抑制剤およびスカム抑制方法に関するものである。
【背景技術】
【０００２】
一般に、糸、特に合成繊維ミシン糸には、良好な工程通過性や可縫性等の性能を得る目的でジメチルシリコーンが付与されている。ジメチルシリコーンを付与する方法には大きく２つの方法があり、１つはオイル状のジメチルシリコーンを糸に直接付与するストレートオイリング方法、もう１つはジメチルシリコーンをエマルションにしてチーズオイリングする方法である。
【０００３】
ストレートオイリングは、ローラータッチまたはノズルオイリングによって糸１本毎にジメチルシリコーンを付与する方法であって、ジメチルシリコーンの付着量を正確に管理できる利点があるものの、処理するために時間がかかり、一度に大量の糸を処理するためには多くの設備が必要となる欠点がある。
【０００４】
これに対し、エマルションによるチーズオイリングは一度に大量の処理ができる利点があるため、多くの場合、エマルションによるチーズオイリングの方法が採られている。
【０００５】
近年では、ジメチルシリコーンエマルションによるチーズオイリングにおいて、排水規制の強化、薬剤の効率的使用という観点から、いわゆる「完全吸着タイプ」のジメチルシリコーン系エマルションが使用されている。なお、「完全吸着タイプ」とは、一般に、ジメチルシリコーン系エマルションを用い、チーズ染色機により、温度２０〜８０℃の条件下で１０〜６０分間オイリング処理した後に、処理液の７５０ｎｍにおける光の透過率を自記分光光度計により測定し、これが９０％以上であるものをいう。透過率が９０％以上であると、目視ではほとんど透明である。
【０００６】
「完全吸着タイプ」のジメチルシリコーン系エマルションには２つのタイプがある。１つは乳化安定性の良好なエマルションに塩類を添加し、塩析効果により吸着させるものであり、もう１つは乳化状態を幾分不安定にして壊れやすくし、処理時の衝撃や昇温によって糸に吸着しやすくしたものである。
【０００７】
乳化安定性の良好なエマルションに塩類を添加し、塩析効果により吸着させるタイプのものは、処理浴の浴比や塩の添加量により塩析効果が異なり、浴比が大きい場合は塩の使用量を増やす必要があったり、同じ浴比であっても塩の使用量により吸着挙動が異なる等の点から、使用量を厳密に管理しなければならない。また、塩を処理液に添加するタイミング（塩の先添加、後添加、分割添加等）によっても吸着挙動が異なる場合があり、注意が必要となる。このように、塩析効果により吸着させるタイプのエマルションは取り扱いが煩雑であるので、後者すなわち乳化状態を幾分不安定にして壊れやすくし、処理時の衝撃や昇温によって糸に吸着しやすくしたタイプのエマルションの方が好まれている。
【０００８】
しかし、このタイプのエマルションでは、ジメチルシリコーンの吸着が速く、完全吸着しやすいためにチーズ内外で付着斑があるという問題が生じる。そこで、チーズ内外の付着斑の問題を解消するために、処理液の流れをチーズのインからアウトへ、アウトからインへと交互に切り替えて処理する方法が採られているが、乳化状態があまり良好でないエマルションを用いて、液の流れの方向を何度も切り替えて処理するために、処理時にスカムが発生するという新たな問題の原因となっている。
【０００９】
発生したスカムは排水時にチーズの外層に付着し、色相変化、工程通過性不良などの様々なトラブルの原因となる。さらに、スカム発生が甚だしい場合は、ミシン糸へのジメチルシリコーンの付着量が不足することから、当初の目的である可縫性が不良となり、またチーズ染色機内部にスカムが付着した場合は釜洗浄の工程が必要となり、処理効率の低下の原因にもなる。
【００１０】
処理時のスカムを少なくするために、例えば、乳化剤の使用量を増やしてエマルションの乳化安定性を良好にすると、いわゆる「完全吸着タイプ」となり得ず、吸着とスカム抑制のバランスをとることが困難となる。このため、「完全吸着」の性質を維持しつつ、スカムを抑制することが要求される。
【発明の開示】
【発明が解決しようとする課題】
【００１１】
本発明の目的は、上記の問題点を解決し、とりわけジメチルシリコーン系エマルションを用いてミシン糸をオイリング処理する際に有用な、スカム抑制剤およびスカム抑制方法を提供することにある。
【課題を解決するための手段】
【００１２】
本発明者らは、上記課題を解決するために鋭意研究を重ねた結果、アミンオキサイドが、ジメチルシリコーン系エマルションの完全吸着の性質を維持させながらも、スカムの発生を抑制することを見出し、この知見に基づいて本発明を完成させた。
【００１３】
すなわち、本発明は、
（１）アミンオキサイドを含有することを特徴とするスカム抑制剤、
（２）前記アミンオキサイドが、下記一般式［１］で表される化合物である、上記（１）に記載のスカム抑制剤、および
【００１４】
【化１】
2006176915.tif 000002
【００１５】
（上式中、Ｒ1は炭素数１〜３０のアルキルもしくはヒドロキシアルキル基または炭素数２〜３０のアルケニルもしくはヒドロキシアルケニル基を表し、Ｒ2およびＲ3は、それぞれ独立して、炭素数１〜５のアルキルもしくはヒドロキシアルキル基、炭素数２〜５のアルケニルもしくはヒドロキシアルケニル基または−（ＡＯ）nＨ（式中、Ａは炭素数２〜４のアルキレン基を表し、ｎは１〜５の整数である）で表される基を表す）
（３）ジメチルシリコーン系エマルションを用いて繊維製品を処理するに際して、上記（１）または（２）に記載のスカム抑制剤をジメチルシリコーン系エマルションと併用することを特徴とするスカム抑制方法、
を提供するものである。
【発明の効果】
【００１６】
本発明のスカム抑制剤は、特にジメチルシリコーン系エマルションを用いて繊維製品を処理する場合にスカムの抑制効果に優れている。
【００１７】
一般に、ジメチルシリコーン系エマルションは、繊維製品の処理、具体的には可縫性を付与するための繊維加工に用いられているが、本発明のスカム抑制剤を併用することにより、繊維処理の際のスカム発生を抑制することができる。特に、糸のオイリング処理においてその効果は顕著であり、ジメチルシリコーンの糸への完全吸着を維持しつつスカムの発生を抑制することができ、糸の品質の向上、処理効率の向上が可能となる。
【発明を実施するための最良の形態】
【００１８】
本発明のスカム抑制剤は、アミンオキサイドを含有するものである。
【００１９】
アミンオキサイドは、上記一般式［１］で表される化合物であることが好ましい。
【００２０】
一般式［１］において、Ｒ1、Ｒ2、Ｒ3およびＡで示される基は、直鎖状であっても分枝状であってもよい。
【００２１】
本発明のスカム抑制剤は、アミンオキサイド１００％からなるものであってもよいし、アミンオキサイドを水またはアセトンや低級アルコール等の親水性溶媒と水との混合溶媒に溶解あるいは分散させたものであってもよい。
【００２２】
本発明のスカム抑制剤は、ジメチルシリコーン系エマルションを用いて繊維製品を処理する場合に有利に用いることができる。ジメチルシリコーン系エマルションは、ジメチルシリコーンを乳化剤の存在下に水あるいはアセトンや低級アルコール、低分子量グリコール等の親水性溶媒と水との混合溶媒に乳化分散させたものである。ジメチルシリコーンとしては、特に制限はないが、２５℃での粘度が１００〜１００万ｃｓであるものが挙げられる。また、ジメチルシリコーンのメチル基の一部に、−ＲＮＨＲ’ＮＨ2（式中、ＲおよびＲ’はそれぞれ二価の炭化水素基を表す）等のアミノ基が導入されたアミノ変性シリコーン等が適宜添加されていてもよい。
【００２３】
乳化剤としては、高級アルコールのアルキレンオキサイド付加物、高級脂肪族アミンのアルキレンオキサイド付加物、高級脂肪族アミドのアルキレンオキサイド付加物、脂肪酸のアルキレンオキサイド付加物等の非イオン界面活性剤；高級アルコール硫酸エステル塩やリン酸エステル塩、高級アルコールアルキレンオキサイド付加物の硫酸エステル塩やリン酸エステル塩等のアニオン界面活性剤；高級アルキルアミンと第４級化剤とから得られる第４級アンモニウム塩等のカチオン界面活性剤；ベタイン型あるいはアミノ酸型の両性界面活性剤等を使用することができる。乳化剤の使用量は、特に制限はないが、ジメチルシリコーンの質量に対し５０質量％以下であることが好ましい。さらに、エマルションには、各種ワックス類、柔軟剤類等が適宜配合されていてもよい。
【００２４】
本発明のスカム抑制剤は、その有効成分であるアミンオキサイドの量が、ジメチルシリコーン系エマルション中のジメチルシリコーンの量に対して１〜４０質量％となるように使用することが好ましい。アミンオキサイドの量がジメチルシリコーンに対し１質量％未満であるとスカム抑制効果が不十分となるおそれがあり、４０質量％を超えて添加した場合は添加量に見合う効果が得られないばかりか、ジメチルシリコーン系エマルションをオイリング処理に用いた場合に完全吸着を阻害するおそれがある。
【００２５】
ジメチルシリコーン系エマルションは、一般に、繊維製品の処理に用いられており、本発明においては、前記スカム抑制剤とジメチルシリコーン系エマルションとを併用することにより、処理時のスカムの発生を抑制することが可能となる。
【００２６】
特に、本発明のスカム抑制剤は、ジメチルシリコーン系エマルションを用いて糸をオイリング処理する際のスカム抑制に有用であって、スカム抑制剤を前記使用量となるように、予めジメチルシリコーン系エマルションに配合してもよいし、処理前に処理浴に添加して使用することもできる。なお、オイリング処理の方法としては、チーズ染色機のみならずかせ染色機を用いたオイリング方法等が挙げられる。
【００２７】
本発明のスカム抑制方法を適用できる糸の素材としては、綿、麻などの天然繊維、レーヨン、ポリノジック、キュプラなどの再生繊維、アセテートなどの半合成繊維、ポリエステル系繊維やナイロン等のポリアミド系繊維などの合成繊維、およびそれらの複合繊維、混紡繊維等を挙げることができる。
【実施例】
【００２８】
以下、実施例を挙げて本発明をさらに詳細に説明するが、本発明はこれらの実施例により何ら制限されるものではない。
【００２９】
実施例および比較例
スカム抑制剤の調製
表１に記載のアミンオキサイドを水に溶解もしくは分散させ、不揮発分３５質量％のスカム抑制剤ａ〜ｅを調製した。また、アミンオキサイドの代わりに表１の界面活性剤を水に溶解あるいは分散させ、不揮発分３５質量％の比較スカム抑制剤Ａ及びＢを調製した。
【００３０】
【表１】
2006176915.tif 000003
【００３１】
ジメチルシリコーン系エマルションの調製
次の組成で各成分を混合し、不揮発分３５質量％のジメチルシリコーン系エマルションを作製した。
【００３２】
ジメチルシリコーン（２０００ｃｓ）                        １５質量部
パラフィン（１１５゜Ｆ）                                  １０質量部
ソルビタントリステアレート                                  ３質量部
ステアリルアルコールエチレンオキサイド（５モル）付加物      ５質量部
ラウリルトリメチルアンモニウムメチル硫酸塩                  ２質量部
水                                                        ６５質量部
合計  １００質量部
オイリング処理
前記スカム抑制剤とシリコーン系エマルションを、表２の組成となるように混合して処理浴を調製した。この処理浴を用い、チーズ染色機（（株）日阪製作所製、ＬＬＣ１／２５）にて下記条件でオイリング処理を行った。
【００３３】
ポリエステル１００％チーズ糸（黒染色糸）３０番を供試料とし、浴比を１：１０とした。処理浴は、２０℃で流量を５５Ｌ／分に設定し、液流方向を１分間おきにインからアウトへ、アウトからインへと交互に逆転させながら、昇温速度１．５℃／分にて２０℃から６０℃まで昇温させ、この時点で処理を終了した。
【００３４】
次いで、チーズ乾燥機（（株）日阪製作所製、ＨＤＨＣ−３１６−３５０）にて下記の条件にて乾燥した。
【００３５】
乾燥条件    脱水（アウト→イン）  ２０℃で５分間
乾燥（イン→アウト）１００℃で５０分間
調湿（アウト→イン）  ２０℃で５分間
スカム抑制剤の評価
オイリング処理後の処理浴を回収し、透過率およびスカム量を測定した。
【００３６】
透過率（％）：自記分光光度計を用いて、処理浴の７５０ｎｍにおける光の透過率を測定した。なお、処理浴にスカムが発生している場合には、ろ液の透過率を測定した。
【００３７】
スカム量（ｇ）：発生したスカムを全てろ取し、２日間風乾し、スカムの重量を測定した。
【００３８】
【表２】
2006176915.tif 000004
【００３９】
スカム抑制剤を用いていない比較例１および従来公知の界面活性剤をスカム抑制剤として用いた比較例３の処理では、透過率は良いものの、スカム発生が著しく、チーズ染色機の釜の底に大量に沈殿していた。よって、本来ミシン糸に吸着されるべきジメチルシリコーンがスカムとなっていることがわかる。また、従来公知の界面活性剤をスカム抑制剤として用いた比較例２においては、スカム発生は少ないものの処理浴の透過率が低く、ジメチルシリコーンがミシン糸に十分に吸着されていないことがわかる。
【００４０】
本発明のスカム抑制剤を用いた実施例１〜１０においては、透過率は良好で、かつ、スカム発生は極少量である。
【産業上の利用可能性】
【００４１】
本発明のスカム抑制剤は、ジメチルシリコーン系エマルションを使用した場合のスカムの発生を有利に抑制することができるので、本発明は産業上有用である。